(57)【要約】【課題】  天然の粗骨材を用いながら、裏込めコンクリート層を設けることなく壁体重量基準を満たすことができるポーラスコンクリートによる積みブロック及びそれを使用した擁壁を提供すること。【解決手段】  粗骨材密度が３〜３．５［ｇ／ｃｍ３］、粒径が２．５［ｍｍ］〜５［ｍｍ］の天然の砕石からなる粗骨材が含まれ、該粗骨材の単位量が１７００［ｋｇ／ｍ３］〜１８５０［ｋｇ／ｍ３］であり、かつ、コンクリート密度が２３００［ｋｇ／ｍ３］〜２３５０［ｋｇ／ｍ３］となるように積みブロックを製造し、この積みブロックを使用して護岸等の擁壁を構築する。【選択図】  図３
2018168627.tif 000002
【特許請求の範囲】
【請求項１】
細骨材率を低下させたポーラスコンクリートによる積みブロックであって、
粗骨材密度が３〜３．５［ｇ／ｃｍ３］の天然の砕石からなる粗骨材が含まれ、
該粗骨材の単位量が１７００［ｋｇ／ｍ３］〜１８５０［ｋｇ／ｍ３］であり、
かつ、コンクリート密度が２３００［ｋｇ／ｍ３］〜２３５０［ｋｇ／ｍ３］であり、
上記積みブロックの圧縮強度が１８［Ｎ／ｍｍ２］〜２８［Ｎ／ｍｍ２］であることを特徴とするポーラスコンクリートによる積みブロック。
【請求項２】
上記天然の砕石からなる粗骨材の粒径は２．５［ｍｍ］〜１３［ｍｍ］或いは２．５［ｍｍ］〜５［ｍｍ］である請求項１記載のポーラスコンクリートによる積みブロック。
【請求項３】
成型時空隙率が１８［％］以上、１９．５［％］以下とされたものである請求項１又は２記載のポーラスコンクリートによる積みブロック。
【請求項４】
上記ポーラスコンクリートの細骨材率は約５％である請求項１〜３の何れかに記載のポーラスコンクリートによる積みブロック。
【請求項５】
上記ポーラスコンクリートの混和材として竹炭を含むものである請求項１〜４の何れかに記載のポーラスコンクリートによる積みブロック。
【請求項６】
請求項１〜５の何れかに記載のポーラスコンクリートによる積みブロックを使用した擁壁であって、
コンクリート密度が２３００［ｋｇ／ｍ３］の普通コンクリートを使用して上記積みブロックの胴込めコンクリート層を構成したものであるポーラスコンクリートによる積みブロックを使用した擁壁。
【請求項７】
上記擁壁は護岸の擁壁である請求項６記載のポーラスコンクリートによる積みブロックを使用した擁壁。
【請求項８】
上記擁壁は、地山と河川との間に上記ポーラスコンクリートによる積みブロックが位置しており、上記胴込めコンクリート層は上記積みブロックによる地山と河川との間の透水性を阻害しない位置に設けられているものである請求項７記載の積みブロックを使用した擁壁。
【発明の詳細な説明】
【技術分野】
【０００１】
本発明は、護岸の擁壁等として使用可能なポーラスコンクリートによる積みブロック及びそれを使用した擁壁に関するものである。
【背景技術】
【０００２】
従来、河川等の護岸の法面に用いられる積みブロックにおいて（図６参照）、ブロック２０（積みブロック）による壁体重量は、施工面積１［ｍ２］当たり（例えば控え３５０［ｍｍ］）で３５０［ｋｇ］以上、胴込めコンクリート（胴込めコンクリート層）２１を含めると壁体重量８０５［ｋｇ］以上が推奨されている。
【０００３】
ここで、近年、植物が定着し易いことから多孔質であるポーラスコンクリートによるブロック２０（図６参照）が護岸の積みブロックとして用いられているが、多孔質構造（ポーラス構造）であるが故に軽量であるため、壁体重量として上記８０５［ｋｇ］の条件を満たすことができず（例えば、壁体重量が施工面積１［ｍ２］当たり７７３［ｋｇ］）、そのため、図６に示すように、ポーラスコンクリートによる積みブロック２０と地山２の間に、普通の生コンクリートによる裏込めコンクリート層３を形成し、上記裏込めコンクリート層３の重量を含めて、上記壁体重量の８０５［ｋｇ］以上を満たす構造であった。尚、５は裏込め砕石層である。
【０００４】
また、ポーラスコンクリートによるブロックについて、酸化スラグによる密度３．５以上の骨材を配合した植生用張りブロックを使用することにより、天然骨材を使用したコンクリートブロックに比較して壁体重量の基準を満たしつつ、ブロックの厚さを低減し、植生を向上した張りブロックの技術が提案されている（特許文献１）。
【先行技術文献】
【特許文献】
【０００５】
【特許文献１】特開２００５−６８８６８号公報
【発明の概要】
【発明が解決しようとする課題】
【０００６】
ところで、前者の従来例は、ポーラスコンクリートブロックによる積みブロック２０と地山２との間に普通コンクリートによる裏込めコンクリート層３が存在するため、この裏込めコンクリート層３が、河川４と地山２との間の透水性を遮断してしまい、河川の水の浄化機能が失われてしまうという課題があった。
【０００７】
後者の従来技術では、植生用張りブロックにて植生を確保することは可能であるが、河川等の積みブロックとして透水性を確保できるか否か定かではない。また、骨材として鉄鋼スラグを使用するものであるから、異物或いは有害物質が含まれる可能性があり、河川等の護岸の透水性を実現するものとしては、自然環境確保の観点からは、できるだけ天然骨材を使用することが望まれる。
【０００８】
本発明は、上記従来の課題に鑑みてなされたものであり、天然の粗骨材を用いながら、裏込めコンクリート層を設けることなく施工面積１［ｍ２］当たりの壁体重量基準を満たすことができ、河川等の護岸に用いた場合に透水性を確保し得るポーラスコンクリートによる積みブロック及びそれを使用した擁壁を提供することを目的とする。
【課題を解決するための手段】
【０００９】
上記の目的を達成するため本発明は、
第１に、細骨材率を低下させたポーラスコンクリートによる積みブロックであって、粗骨材密度が３〜３．５［ｇ／ｃｍ３］の天然の砕石からなる粗骨材が含まれ、該粗骨材の単位量が１７００［ｋｇ／ｍ３］〜１８５０［ｋｇ／ｍ３］であり、かつ、コンクリート密度が２３００［ｋｇ／ｍ３］〜２３５０［ｋｇ／ｍ３］であり、上記積みブロックの圧縮強度が１８［Ｎ／ｍｍ２］〜２８［Ｎ／ｍｍ２］であることを特徴とするポーラスコンクリートによる積みブロックにより構成される。
【００１０】
このように構成したポーラスコンクリートによる積みブロックを使用して、例えば護岸の擁壁を構築することにより、裏込めコンクリート層なしで、要求される強度を満たしつつ、施工面積１［ｍ２］当たりの壁体重量の８０５［ｋｇ］以上を満足する擁壁を実現することができ、河川側と地山側の透水性を確保した自然環境に配慮した擁壁を構築することができる。
【００１１】
第２に、上記天然の砕石からなる粗骨材の粒径は２．５［ｍｍ］〜１３［ｍｍ］或いは２．５［ｍｍ］〜５［ｍｍ］である上記第１記載のポーラスコンクリートによる積みブロックにより構成される。
【００１２】
特に、粗骨材の粒径を従来の粒径より小さい２．５［ｍｍ］〜５［ｍｍ］にすることにより、比表面積を大きくして付着面積を増加させることができ、強度を確保することができる。
【００１３】
第３に、成型時空隙率が１８［％］以上、１９．５［％］以下とされたものであることを特徴とする上記第１又は２記載のポーラスコンクリートによる積みブロックにより構成される。
【００１４】
このように成型時空隙率を従来よりも小さくすることにより、植生基盤となり得る多孔質構造を維持しながら積みブロックとしての強度を確保することができる。
【００１５】
第４に、上記ポーラスコンクリートによる細骨材率は約５％である上記第１〜３の何れかに記載のポーラスコンクリートによる積みブロックにより構成される。
【００１６】
このように構成すると、細骨材率を低くしてポーラス構造を維持しながら、施工面積１［ｍ３］当たりの壁体重量の８０５［ｋｇ］以上を満足する積みブロックを実現することができる。
【００１７】
第５に、上記ポーラスコンクリートの混和材として竹炭を含むものである上記第１〜４の何れかに記載のポーラスコンクリートによる積みブロックにより構成される。
【００１８】
このように構成すると、多孔質の竹炭により微生物の生育のための環境を作り出すことが出来、自然環境に調和した擁壁を実現することができる。
【００１９】
第６に、上記第１〜５の何れかに記載のポーラスコンクリートによる積みブロックを使用した擁壁であって、配合密度が２３００［ｋｇ／ｍ３］の普通コンクリートを使用して上記積みブロックの胴込めコンクリート層を構成したものであるポーラスコンクリートによる積みブロックを使用した擁壁により構成される。
【００２０】
このように構成すると、上記擁壁により、例えば護岸の擁壁を構築することにより、裏込めコンクリート層なしで、要求される強度を満たしつつ、施工面積１［ｍ２］当たりの壁体重量の８０５［ｋｇ］以上を満足する擁壁を実現することができる。
【００２１】
第７に、上記擁壁は護岸の擁壁である上記第６記載のポーラスコンクリートによる積みブロックを使用した擁壁により構成される。
【００２２】
第８に、上記擁壁は、地山と河川との間に上記ポーラスコンクリートによる積みブロックが位置しており、上記胴込めコンクリート層は上記積みブロックによる地山と河川との間の透水性を阻害しない位置に設けられているものである上記第７記載の積みブロックを使用した擁壁により構成される。
【００２３】
このように構成すると、河川側と地山側の透水性を確保することができ、自然環境に配慮した擁壁を構築することができる。
【発明の効果】
【００２４】
本発明によると、上記ポーラスコンクリートによる積みブロックを使用して、例えば護岸の擁壁を構築することにより、裏込めコンクリート層なして、要求される強度を満たしつつ、施工面積１［ｍ２］当たりの壁体重量の８０５［ｋｇ］以上を満足する擁壁を実現することができ、河川側と地山側の透水性を確保した自然環境に配慮した擁壁を構築することができる。
【００２５】
また、ポーラスコンクリートの配合として、成型時空隙率を従来よりも小さくすることにより、植生基盤となり得る多孔質構造を維持しながら積みブロックとしての強度を確保することができる。
【００２６】
また、混和材として竹炭を配合することにより、多孔質の竹炭により微生物の生育のための環境を作り出すことが出来、自然環境に調和した擁壁を実現することができる。
【図面の簡単な説明】
【００２７】
【図１】本発明に係るポーラスコンクリートによる主たる積みブロックであり、（ａ）は正面図、（ｂ）は側面図、（ｃ）は平面図を示す。
【図２】同上積みブロックを積み上げて構築した擁壁の正面図である。
【図３】同上積みブロックを使用した護岸の擁壁の側面断面図である。
【図４】同上積みブロックを使用した擁壁の拡大側面断面図である。
【図５】同上積みブロックを使用した擁壁の積みブロックと胴込めコンクリート層との関係を示す説明図であり、（ａ）は積みブロックと胴込めコンクリート層、（ｂ）は積みブロックのみ、（ｃ）は胴込めコンクリート層のみを示す説明図である。
【図６】従来の護岸の擁壁の側面断面図である。
【発明を実施するための形態】
【００２８】
以下、本発明に係るポーラスコンクリートブロックによる積みブロックを詳細に説明する。
【００２９】
まず、本発明に係るポーラスコンクリートによる積みブロック１は、図１（ａ）に示すような正面視において正六角形をなし、背面側に控長Ｌ＝３５０［ｍｍ］の控部１ａが形成されたものを主たるブロックとする。尚、主たる積みブロック１の周辺には、ベース型の積みブロック、台形の積みブロック、角部の積みブロック等（図示せず）を用い、正面視にて図２に示すように積み上げることにより、河川の護岸の擁壁８、或いは、山沿いの道路の擁壁８をかたち造るものである。尚、積みブロックの形状はこの実施形態に限定されず、各種の形態をとることができるのは勿論である。
【００３０】
河川における護岸の擁壁８の場合は、図３に示すように、地山２における河床６より低位置に基礎コンクリート１０を打ち、積みブロック１を積み上げて行き、控尻側に胴込めコンクリート（胴込めコンクリート層）７を打って積みブロック１を固定することにより護岸における擁壁８を構築する。また、擁壁８と地山２との間には裏込め砕石５を充填し、河川と地山との間の透水性を確保する。同図において、４は河川の水面、９は地面である。
【００３１】
次に、上記ポーラスコンクリートによる積みブロック１及び胴込めコンクリート層７の配合について説明する。
【００３２】
１  積みブロック１及び胴込めコンクリート層７の密度について
擁壁工事における積みブロックに関するＪＩＳ−Ａ５３７１に基づくと、控長Ｌが３５０［ｍｍ］の場合の施工面積１［ｍ２］当たりの壁体重量は３５０［ｋｇ］（以下、「積みブロック壁体基準重量」という）以上と定められている。
また、胴込めコンクリート層７を含む施工面積１［ｍ２］当たりの壁体重量は８０５［ｋｇ］（以下、「壁体基準重量」という）以上が推奨されている。
【００３３】
従って、上記壁体基準重量を満たすコンクリート構造物の密度Ｍ［ｋｇ／ｍ３］は、
Ｍ＝８０５[ｋｇ]／（１×１×０．３５）[ｍ３]                  （ａ）
式（ａ）より、Ｍ＝２３００[ｋｇ／ｍ３]  となる。
【００３４】
即ち、上記壁体基準重量を満たすコンクリート構造物の密度（ポーラスコンクリートを構成する各配合物の単位量［ｋｇ／ｍ３］の合計）は、１［ｍ３］あたり２３００［ｋｇ］以上が必要となる。
【００３５】
積みブロック１による壁体は、図５に示すように、積みブロック１による壁体１’（同図（ｂ）参照）と、胴込めコンクリート層７による壁体７’（同図（ｃ）参照）により構成されるため、壁体１’と壁体７’による壁体（同図（ａ）参照）の重量を上記壁体基準重量以上とするためには、積みブロック１のみによる壁体１’のポーラスコンクリートの密度［ｋｇ／ｍ３］、及び、胴込めコンクリート層７のみによる壁体７’のコンクリートの密度［ｋｇ／ｍ３］を共にＭ＝２３００［ｋｇ／ｍ３］以上とすることが必要となる。
【００３６】
ところで、胴込めコンクリート層７の施工面積１［ｍ２］当たりの重量は４５５［ｋｇ］（８０５［ｋｇ］−３５０［ｋｇ］）となる。以下、この重量（４５５［ｋｇ］）を「胴込めコンクリート壁体基準重量」という。
【００３７】
ここで、上記コンクリートの密度Ｍ［ｋｇ／ｍ３］を基準として、上記積みブロック壁体基準重量及び上記胴込めコンクリート壁体基準重量に各々対応する積みブロック１及び胴込めコンクリート層７の体積を求めると、以下のようになる。
胴込めコンクリートについては、
４５５［ｋｇ］／２３００［ｋｇ／ｍ３］＝０．１９８［ｍ３］            （ｂ）
積みブロック１については、
３５０［ｋｇ］／２３００［ｋｇ／ｍ３］＝０．１５２［ｍ３］            （ｃ）
【００３８】
従って、最終的には、上記式（ｂ）（ｃ）に示す体積について、積みブロック１を構成するポーラスコンクリートの密度（合計単位量）［ｋｇ／ｍ３］、及び、胴込めコンクリート層を構成する普通コンクリートの密度（合計単位量）［ｋｇ／ｍ３］を、共にＭ＝２３００［ｋｇ／ｍ３］以上とすることにより、施工面積１［ｍ２］当たりの壁体（積みブロックと胴込めコンクリート層による壁体１’，７’）の重量を、上記壁体基準重量以上（８０５［ｋｇ］以上）とすることが可能となることがわかる。
【００３９】
以上の考察より、まず、ポーラスコンクリートによる積みブロック１の密度が２３００［ｋｇ／ｍ３］以上となる配合を検討する。
【００４０】
尚、胴込めコンクリート層７については、ポーラスコンクリートを用いることなく、合計単位量が２３００［ｋｇ／ｍ３］以上のポーラス構造ではない（透水性のない）普通のコンクリートを使用する。胴込めコンクリート層７を普通コンクリートとするのは、図４に示すように、積みブロック１をポーラス構造（多孔質構造）とすることにより、河川４と積みブロック１と裏込め砕石層５と地山２との間の透水性は確保できること（図４矢印Ｐ参照）、及び、胴込めコンクリート層７を普通コンクリートとすることで、積みブロック１にポーラスコンクリートを使用しながら、壁体全体として重量を確保することができるからである。
【００４１】
（１）粗骨材の高密度化
そこで、ポーラスコンクリートの密度（合計単位量）を大きくするために、細骨材率（Ｓ／Ａ）は従来のポーラス配合（例えば約１０［％］）よりもさらに低くしながら（例えば、細骨材率は約５［％］）、粗骨材として高密度のものを使用し、粗骨材自体の単位量［ｋｇ／ｍ３］を増加させる。また、有害物質の混入を防止するため、粗骨材として天然の砕石を使用する。
【００４２】
本発明では、粗骨材として、天然で採れる砕石であって、密度が３．０６±０．０２［ｇ／ｃｍ３］のものを使用する。これにより、粗骨材の単位量を１７７５［ｋｇ／ｍ３］（表２参照）として、従来の単位量（１４６８［ｋｇ／ｍ３］表４参照）より約２０［％］〜２２［％］（ここでは２１［％］）増加させる。尚、粗骨材の密度の範囲としては、天然で採取可能な点を考慮すると、３［ｇ／ｃｍ３］〜３．５［ｇ／ｃｍ３］とすることが好ましい。
【００４３】
尚、ポーラスコンクリートの密度（２３００［ｋｇ／ｍ３］）を満たすためには、上記粗骨材の単位量は１７００［ｋｇ／ｍ３］〜１８５０［ｋｇ／ｍ３］とすることが好ましい。
【００４４】
２  積みブロックの圧縮強度について
積みブロックの圧縮強度は、ＪＩＳ規格（Ａ−５３７１）に基づいて、１８［Ｎ／ｍｍ２］以上を満たすことを目標とする。尚、後述の実施例からすると、圧縮密度は、２６［Ｎ／ｍｍ２］〜２８［Ｎ／ｍｍ２］程度まで硬度化が可能であるため、１８［Ｎ／ｍｍ２］〜２８［Ｎ／ｍｍ２］とすることが好ましい。
【００４５】
ここで、ポーラスコンクリートとして強度を増加する配合を検討する。
（１）粗骨材の粒径を小さくする
上記粗骨材の粒径は、小さい方が、比表面積が大きく付着面積が増し、強度が出やすいので、従来の粗骨材の粒径（５［ｍｍ］〜１３［ｍｍ］表３参照）より小さくし、粗骨材の粒径２．５［ｍｍ］〜５［ｍｍ］のものを使用する（表１参照）。また、粗骨材の粒径は、従来と同様の５［ｍｍ］〜１３［ｍｍ］であっても、積みブロックの圧縮強度１８［Ｎ／ｍｍ２］以上を実現することは可能ではあるので、粗骨材の粒径としては、２．５［ｍｍ］〜１３［ｍｍ］とすることができるが、より高い強度を得るためには、粗骨材の粒径は、従来のものより小さくすること（粒径＝２．５［ｍｍ］〜５［ｍｍ］）が好ましい。
【００４６】
（２）単位セメント量の増加
単位セメント量を従来の単位セメント量（３１６［ｋｇ／ｍ３］）よりも約２８［％］〜３２［％］（ここでは３０［％］）増加させ（４１０［ｋｇ／ｍ３］表１参照）、同時に成型時空隙率を従来の成型時空隙率（２０［％］表３参照）から若干低下させて（空隙率１８［％］表１参照）、積みブロックの強度を増加させる。従って、成型時空隙率は、１５［％］以上、１９．５［％］以下とすることが好ましい。
【００４７】
以上の検討を行った上で、本発明に係る積みブロック１のポーラスコンクリートの配合を表１に、本発明に係るポーラスコンクリートの各配合成分毎の単位重量及び絶対容積を表２に示す。尚、比較のため、従来のポーラスコンクリートの配合を表３に、同様に従来のポーラスコンクリートの各配合成分毎の単位重量及び絶対容積を表４示す。尚、Ｗ／Ｃ＝１９．５％、Ｓ／Ａ＝５％となる。
【００４８】
【表１】
2018168627.tif 000003
【００４９】
【表２】
2018168627.tif 000004
【００５０】
【表３】
2018168627.tif 000005
【００５１】
【表４】
2018168627.tif 000006
【００５２】
上記表１のポーラスコンクリートの配合では、コンクリートの密度（合計単位量）は２３４４［ｋｇ／ｍ３］なので、積みブロックの１「ｍ２」当たりの壁体重量は、
０．１５２「ｍ３」（積みブロックの体積）×２３４４［ｋｇ／ｍ３］
＝３５６．３［ｋｇ］
であり、積みブロックの壁体重量の基準値（３５０［ｋｇ］以上）を上回っている。
【００５３】
また、胴込めコンクリートについては、普通コンクリートの密度を２３００［ｋｇ／ｍ３］とすることで、上記（ｂ）式より１［ｍ２］当たり４５５［ｋｇ］となる。
０．１９８［ｍ３］（胴込めコンクリートの体積）×２３００［ｋｇ／ｍ３］
＝４５５［ｋｇ］
【００５４】
よって、１［ｍ］×１［ｍ］×０．３５［ｍ］の施工面積１［ｍ３］当たりの壁体重量は、
４５５［ｋｇ］＋３５６．３［ｋｇ］＝８１１．３［ｋｇ］
となるので、壁体基準重量以上（８０５［ｋｇ］以上）を満足することができる。
【００５５】
よって、上記ポーラスコンクリートの配合により図１に示す積みブロック１その他のベース型の積みブロック、台形の積みブロック、角部の積みブロックを形成し、図３に示す護岸の擁壁を形成することにより、ポーラスコンクリートによる積みブロックを用いながら、従来のように裏込めコンクリート層３を用いることなく、施工面積１［ｍ２］当たり８０５［ｋｇ］以上の壁体重量を満足する擁壁を構築することができる。
【実施例】
【００５６】
１  積みブロックの配合
表１、表２に示すポーラス配合により、図１に示す控長３５０ｍｍのポーラスコンクリートによる積みブロック１を製造した。細骨材率は表２より約５［％］である。
また、混和材として竹炭を加えることで、水質浄化作用を付加し、積みブロックとしてのさらなる機能の向上を図った。
【００５７】
２  特性試験
製造した積みブロックから試験体（直径約１００［ｍｍ］、長さ約１９５［ｍｍ］の円柱体ブロックＮｏ１〜Ｎｏ４）を切り取り、各試験体について、表５に示すように、材齢１４日にて、強度［Ｎ／ｍｍ２］、空隙率［％］、密度［ｇ／ｃｍ３］を測定した。
【００５８】
その結果、強度は何れもＪＩＳ規格の１８［Ｎ／ｍｍ２］以上を達成した。具体的には、強度は１８［Ｎ／ｍｍ２］以上約２６［Ｎ／ｍｍ２］以下の強度を達成した。
【００５９】
また、密度（合計単位量）は何れも２．３［ｇ／ｃｍ３］（２３００［ｋｇ／ｍ３］）以上を達成した。具体的には、２．３［ｇ／ｃｍ３］（２３００［ｋｇ／ｍ３］）以上２．３２［ｇ／ｃｍ３］（２３２０［ｋｇ／ｍ３］）以下を達成した。
積みブロックの圧縮強度は、最高２６［Ｎ／ｍｍ２］まで実現できた。また、空隙率も１８．８［％］〜１９．５［％］等、略２０「％」未満まで実現できた。
また、粗骨材密度は１７００［ｋｇ／ｍ３］〜１８５０［ｋｇ／ｍ３］までを配合したところ、この範囲において、密度２３００［ｋｇ／ｍ３］以上の積みブロックを構成することができた。
【００６０】
【表５】
2018168627.tif 000007
【００６１】
３  河川の擁壁の構築
上記の積みブロック１を使用して、河川における護岸の擁壁を製造した。河川における護岸の擁壁は、図３に示すように、地山２における河床６より低位置に基礎コンクリート１０を打ち、ポーラスコンクリートによる積みブロック１を積み上げて行く。この積みブロックは、中央部に積みブロック１を配置し、その周辺部にはベース型、台形型、角部の積みブロック等を配置して壁体を隙間なく形成する。
【００６２】
また、積みブロック１の控尻側には、密度（合計単位量）２３００［ｋｇ／ｍ３］のポーラス構造ではない普通コンクリートによる胴込めコンクリート（胴込めコンクリート層）７を打って積みブロック１を固定することにより護岸における擁壁８を構築する。ここで、胴込めコンクリート層を構成する普通コンクリートは、例えば細骨材率が４０［％］〜４８［％］のレディーミクストコンクリート（生コンクリート）を使用して、現場にて打設を行う。
【００６３】
上記擁壁８は、図４に示すように、地山２と河川４との間に上記ポーラスコンクリートによる積みブロック１が位置しており、上記胴込めコンクリート層７は上記積みブロック１による地山２と河川４との間の透水性を阻害しない位置、即ち、上下の積みブロック１と裏込め砕石５に囲まれた位置であって、上下方向にみると一定間隔を以って設けられている。
【００６４】
このように構成すると、河川４側と地山２側において、積みブロック１、裏込め砕石５を介して透水性（図４の矢印Ｐ方向）を確保することができ、自然環境に配慮した擁壁８を構築することができる。
【００６５】
また、擁壁８と地山２との間には、上記積みブロック１を積み上げて行くと同時期に裏込め砕石５を充填していく。
上記工法により、図３に示す護岸の擁壁８を構築した。この擁壁８によると、従来のように裏込めコンクリート層を形成することなく、ポーラスコンクリートによる積みブロックにより構築した壁体により、施工面積１［ｍ２］当たりの壁体重量である８０５［ｋｇ］以上を満たす擁壁を形成することができた。
【００６６】
上記擁壁８によると、以下の効果を得ることができた。
（１）積みブロックがポーラスコンクリートにより構成されているので、水際部における積みブロックに植物の繁茂を促すことができる。
【００６７】
（２）同様に、積みブロックが多孔質であって内部に空隙があるので、河川の水中及び水面上において、生物の生息・生育場所及び植生基盤となり得る空隙を持たせることができる。
【００６８】
（３）河川と地山との間において、積みブロックの空隙を介して透水性・保水性を持たせることができ、湿潤状態の法面を確保することができる。
【００６９】
（４）積みブロックに竹炭が混入されているので、河川の水質浄化作用も実現し得る。
【００７０】
以上のように、本発明によれば、ポーラスコンクリートによる積みブロックを使用して、例えば護岸の擁壁を構築することにより、裏込めコンクリート層なしで、要求される強度を満たしつつ、施工面積１［ｍ２］当たりの壁体重量の８０５［ｋｇ］以上を満足する擁壁を実現することができ、河川側と地山側の透水性を確保することができ、自然環境に配慮した擁壁を構築することができる。
【００７１】
また、ポーラスコンクリートの配合として、セメントの体積比を高くしつつ、成型時空隙率を従来よりも小さくすることにより、植生基盤となり得る多孔質構造を維持しながら積みブロックとしての強度を確保することができる。
【００７２】
また、混和材として竹炭を配合することにより、多孔質の竹炭により微生物の生育のための環境を作り出すことが出来、自然環境に調和した擁壁を実現することができる。
【産業上の利用可能性】
【００７３】
本発明の積みブロック及びそれを使用した擁壁によれば、例えば、災害復旧に当たり、景観との調和、多自然川つくり等の災害復旧基本方針に合致する河川等の擁壁の法覆工を実現することができ、広く利用が期待される。
【符号の説明】
【００７４】
１  積みブロック
２  地山
４  河川
５  裏込め砕石
７  胴込めコンクリート層
８  擁壁
【図１】
2018168627.tif 000008
【図２】
2018168627.tif 000009
【図３】
2018168627.tif 000010
【図４】
2018168627.tif 000011
【図５】
2018168627.tif 000012
【図６】
2018168627.tif 000013